(57)【要約】  本発明は、アルミニウム材料、特にアルミニウムホイールを前処理する方法であって、アルミニウム材料を連続的に、ｉ）洗浄し、次にすすぎ、ｉｉ）任意に、アルカリ酸洗いに供し、次にすすぎ、ｉｉｉ）任意に、少なくとも１種の鉱酸を含む水性組成物と接触させ、ｉｖ）任意にすすぎ、及びｖ）酸性水性組成物であって、ａ）チタン、ジルコニウム及びハフニウム化合物からなる群から選択される少なくとも１種の化合物、及びｂ）制御されたラジカル重合によって調製され、ビニルホスホン酸モノマー単位、ヒドロキシエチル−及び／又はヒドロキシプロピル−（メタ）アクリレートモノマー単位及び（メタ）アクリル酸モノマー単位を含む少なくとも１種の直鎖ターポリマーを含む、酸性水性組成物と接触させ、ｖｉ）任意に、すすぎ、ｖｉｉ）任意に、別の水性組成物と接触させ、ｖｉｉｉ）任意に、すすぎ、及びｉｘ）任意に、乾燥させる、方法に関する。さらに本発明は、対応する組成物、及び本方法によって処理した材料の使用方法に関する。【特許請求の範囲】
【請求項１】
アルミニウム材料、特にアルミニウムホイールを前処理するための方法であって、アルミニウム材料を連続的に、
ｉ）洗浄し、次にすすぎ、
ｉｉ）任意に、アルカリ酸洗いに供し、次にすすぎ、
ｉｉｉ）任意に、少なくとも１種の鉱酸を含む水性組成物と接触させ、
ｉｖ）任意に、すすぎ、及び
ｖ）酸性水性組成物であって、
ａ）チタン、ジルコニウム及びハフニウム化合物からなる群から選択される少なくとも１種の化合物、及び
ｂ）前記水性組成物に可溶である少なくとも１種のコポリマーであって、前記コポリマーが、制御されたラジカル重合によって調製され：
−ビニルホスホン酸モノマー単位ｍ１、及び
−ヒドロキシエチル−及び／又はヒドロキシプロピル−（メタ）アクリレートモノマー単位ｍ２、及び
−（メタ）アクリル酸モノマー単位ｍ３、
を含む直鎖ターポリマーであるコポリマー
を含む、酸性水性組成物と接触させ、
ｖｉ）任意に、すすぎ、
ｖｉｉ）任意に、別の酸性水性組成物と接触させ、
ｖｉｉｉ）任意に、すすぎ、及び
ｉｘ）任意に、乾燥させる、
ことを特徴とする、方法。
【請求項２】
工程ｉｉｉ）を実行すること、及び前記少なくとも１種の鉱酸が硫酸及び／又は硝酸であり、好ましくは硝酸であることを特徴とする、請求項１に記載の方法。
【請求項３】
工程ｉｉｉ）における前記組成物が、チタン及び／又はジルコニウム化合物、好ましくはチタン化合物をさらに含むことを特徴とする、請求項１又は２に記載の方法。
【請求項４】
工程ｖ）における前記組成物のｐＨ値が、２．０〜６．０の範囲であることを特徴とする、請求項１から３のいずれか一項に記載の方法。
【請求項５】
工程ｖ）における前記組成物において、成分ａ）の濃度が、金属として計算して、０．０１５〜０．５ｇ／ｌの範囲であり、成分ｂ）の濃度が、固形添加分として計算して、０．０１〜１ｇ／ｌの範囲であることを特徴とする、請求項１から４のいずれか一項に記載の方法。
【請求項６】
工程ｖ）における前記組成物の成分ａ）が、チタン、ジルコニウム及びハフニウムの複合フッ化物からなる群から選択される少なくとも１種の複合フッ化物であることを特徴とする、請求項１から５のいずれか一項に記載の方法。
【請求項７】
工程ｖ）における前記組成物の成分ｂ）の前記少なくとも１種のコポリマーが、コポリマー全体に基づいて５〜５０％のモル含有量で前記コポリマー中に存在する、ビニルホスホン酸モノマー単位ｍ１、コポリマー全体に基づいて５〜７０％、典型的には２０〜５５％のモル含有量で前記コポリマーに存在する、ヒドロキシエチル−及び／又はヒドロキシプロピル−（メタ）アクリレートモノマー単位ｍ２、及びコポリマー全体に基づいて２５〜８５％、典型的には４０〜７０％のモル含有量で前記コポリマーに存在する、（メタ）アクリル酸モノマー単位ｍ３を含有するターポリマーであることを特徴とする、請求項１から６のいずれか一項に記載の方法。
【請求項８】
工程ｖ）における前記組成物の成分ｂ）の前記少なくとも１種のコポリマーが、モノマー単位ｍ２として、２−ヒドロキシエチル−（メタ）アクリレート及び／又はヒドロキシプロピル−（メタ）アクリレートを含有するターポリマーであり、後者が２−ヒドロキシプロピル−（メタ）アクリレート、３−ヒドロキシプロピル−（メタ）アクリレート、又は２−ヒドロキシプロピル−（メタ）アクリレート及び３−ヒドロキシプロピル−（メタ）アクリレートの混合物であることを特徴とする、請求項１から７のいずれか一項に記載の方法。
【請求項９】
工程ｖ）における前記組成物の成分ｂ）が、それぞれ１０，０００〜４２，０００ｇ／ｍｏｌの範囲の数平均分子量を好ましくは有する、（メタ）アクリル酸−ヒドロキシエチル（メタ）アクリレート−ビニルホスホン酸−ターポリマー、（メタ）アクリル酸−ヒドロキシプロピル（メタ）アクリレート−ビニルホスホン酸−ターポリマーからなる群から選択される少なくとも１種のコポリマーを含むことを特徴とする、請求項１から８のいずれか一項に記載の方法。
【請求項１０】
工程ｖ）における前記組成物が、少なくとも２８，０００ｇ／ｍｏｌの数平均分子量を有する少なくとも１種のポリ（メタ）アクリル酸をさらに含有することを特徴とする、請求項１から９のいずれか一項に記載の方法。
【請求項１１】
工程ｖ）における前記組成物が、シリコンとして計算して、１〜７５０ｍｇ／ｌの範囲の濃度を好ましくは有する、オルガノアルコキシシラン、オルガノシラノール、ポリオルガノシラノール、オルガノシロキサン及びポリオルガノシロキサンからなる群から選択される少なくとも１種の化合物ｃ）をさらに含むことを特徴とする、請求項１から１０のいずれか一項に記載の方法。
【請求項１２】
成分ｃ）は、オルガノアルコキシシラン／オルガノシラノール単位あたりアミノ基、尿素基、イミド基、イミノ基及び／又はウレイド基の少なくとも１種をそれぞれ含む、オルガノアルコキシシラン、オルガノシラノール、ポリオルガノシラノール、オルガノシロキサン及び／又はポリオルガノシロキサンの少なくとも１種であることを特徴とする、請求項１１に記載の方法。
【請求項１３】
工程ｖ）における前記組成物が、元素の周期系のＩＡ、ＩＩＡ、ＩＩＩＡ、ＶＢ、ＶＩＢ及びＶＩＩＢ族の金属の、ランタニド及びビスマスの、及びスズ及び／又は少なくとも１種の対応する化合物のカチオンからなる群から選択される少なくとも１種のタイプのカチオンをさらに含むことを特徴とする、請求項１から１２のいずれか一項に記載の方法。
【請求項１４】
行程ｖ）における前記組成物がリチウムカチオンを含有することを特徴とする、請求項１３に記載の方法。
【請求項１５】
成分ｄ）が、金属として計算して、１〜４００ｍｇ／ｌの範囲の濃度を有する、少なくとも１種のモリブデン及び／又はバナジウム化合物、好ましくは少なくとも１種のモリブデン化合物であることを特徴とする、請求項１３に記載の方法。
【請求項１６】
工程ｖ）における前記組成物が、ｐＨ値に影響を与える物質、有機溶媒、水溶性フッ素化合物及びナノ粒子からなる群から選択される少なくとも１種の化合物である成分ｅ）をさらに含むことを特徴とする、請求項１から１５のいずれか一項に記載の方法。
【請求項１７】
工程ｖ）における前記組成物における総フッ化物含有量が、１．５〜５００ｍｇ／ｌの範囲であることを特徴とする、請求項１から１６のいずれか一項に記載の方法。
【請求項１８】
工程ｖ）における前記組成物が、アンモニウムイオン及び／又は対応する化合物を含有することを特徴とする、請求項１から１７のいずれか一項に記載の方法。
【請求項１９】
すすぎ工程ｖｉ）及び／又はｖｉｉｉ）を行うことを特徴とする、請求項１から１８のいずれか一項に記載の方法。
【請求項２０】
前記アルミニウム材料を、ｖｉ）好ましくは脱イオン水を用いて、すすぎ、及びｖｉｉ）制御されたラジカル重合によって調製され、
−ビニルホスホン酸モノマー単位ｍ１、及び
−ヒドロキシエチル−及び／又はヒドロキシプロピル−（メタ）アクリレートモノマー単位ｍ２、及び
−（メタ）アクリル酸モノマー単位ｍ３、
を含む少なくとも１種の直鎖ターポリマーを含有する水性組成物と接触させ、
ここで、工程ｖｉｉｉ）が省略されることを特徴とする、請求項１から１９のいずれか一項に記載の方法。
【請求項２１】
請求項１から２０のいずれか一項に記載の工程ｖ）による酸性水性組成物であって、
ａ）チタン、ジルコニウム及びハフニウム化合物からなる群から選択される少なくとも１種の化合物、及び
ｂ）制御されたラジカル重合によって調製され、
−ビニルホスホン酸モノマー単位ｍ１、及び
−ヒドロキシエチル−及び／又はヒドロキシプロピル−（メタ）アクリレートモノマー単位ｍ２、及び
−（メタ）アクリル酸モノマー単位ｍ３、
を含む少なくとも１種の直鎖ターポリマー
を含むことを特徴とする、酸性水性組成物。
【請求項２２】
濃縮物であって、その希釈及び任意のｐＨ値調整によって、請求項２１に記載の組成物を調製することができる、濃縮物。
【請求項２３】
請求項１から２０のいずれか一項に記載の方法によって得ることができる化成コーティングしたアルミニウム材料。
【請求項２４】
請求項１から２０のいずれか一項に記載の方法で処理したアルミニウム材料を、自動車構造、車両構造、航空機構造及びファサード構造において、特にホイール、縁取り及び他の取り付け部品、缶、飲料缶、チューブ、フィルム、プロファイル及び筐体に、アルミニウム仕上げの分野において、すなわち、屋内及び屋外領域、特に窓、ファサード及び屋根構造におけるアルミニウム又はアルミニウム合金製の建築構造要素に、使用する方法。
【発明の詳細な説明】
【技術分野】
【０００１】
本発明は、アルミニウム材料、特にアルミニウムホイールを前処理する方法、対応する組成物及び該方法によって処理した材料を使用する方法に関する。
【背景技術】
【０００２】
アルミニウム材料、例えばアルミニウム合金から作られたホイール（しばしば「アルリム（alu rims）」と称される）などにラッカーを塗る前に、それら材料は今日、典型的には、チタン及び／又はジルコニウム複合フッ化物をベースとする水溶液を用いて、ホスホネートを含有する化合物をベースとするそのような溶液を用いて、又は二工程法で両溶液の組み合わせを用いて、防食及び接着促進処理に供される。この前処理は一般に、アルミニウム材料の酸洗いが先行する。
【０００３】
しかしながら、これにより生成される化成コーティング（単数又は複数）は、いわゆる糸状腐食を十分に制限することができない。
【０００４】
これは典型的には、微細な流れる糸の形態で、例えばダイヤモンド切削した（機械加工した）表面（既に化成コーティングした及びラッカーを塗ったセグメントの表面を機械的に切削する）の境界上に、ラッカーを塗った表面のわずかな破裂に続き、ホイールの場合、例えば岩片又は縁石の損傷により、発生する。
【０００５】
チタン及び／又はジルコニウム複合フッ化物のみを用いる、又はホスホネートを含有する化合物のみを用いる現在の一工程の前処理では、満足のいく結果が得られない。
【０００６】
ＥＰ１２０６９７７Ａ２により教示されているような二工程の手順の変形は、アルミニウム表面を最初にチタン及び／又はジルコニウム複合フッ化物を用いて処理し、次いで少なくとも１種の特定のホスホネートを用いて処理するが、それでも産業の期待には不十分である。
【０００７】
アルミニウム合金製のホイールを前処理するためのＷＯ２０１０／１００１８７Ａ１に教示されている方法も、二工程の方法である。ここでは、ホイールを最初にシランを含有する化合物と接触させ、次いで少なくとも１種のホスホン酸化合物を含有する水性組成物と接触させ、ポリシロキサン及びホスホネートコーティングを連続的に形成する。
【０００８】
実際に、前記方法の適用は、糸状腐食の減少をもたらす。しかしながら、二工程又は複数工程の方法は、時間、エネルギー及び労働の支出が増大することから、より多くの費用を伴い、従って不利である。
【０００９】
アルミニウム材料の多くの適用において、例えばアルミニウム合金製のホイールにおいて、ラッカーを塗った後、材料の表面が可視的なままであることも望ましい。よって、材料は次いで、クリアコート、すなわち透明なラッカーを用いて、コーティングされる。材料の視覚的外観に影響を与えないようにするために、前処理、すなわち、それによって達成されるコーティングは、知覚できないものでなければならない。しかしながら、そのようなコーティングの多くは、変色している、又は欠陥又はランナー（runner）を示す。
【先行技術文献】
【特許文献】
【００１０】
【特許文献１】ＥＰ１２０６９７７Ａ２
【００１１】
【特許文献２】ＷＯ２０１０／１００１８７Ａ１
【発明の概要】
【発明が解決しようとする課題】
【００１２】
従って、本発明の目的は、先行技術の欠点を回避し、特に、良好な耐腐食性及びラッカー接着値を低コストでもたらし、材料の視覚的外観の光沢の損失がわずかである又は損失がまったくない、アルミニウム材料、特にアルミニウムホイールをコーティングする方法を提供することである。
【課題を解決するための手段】
【００１３】
目的は、アルミニウム材料、特にアルミニウムホイールを前処理するための本発明の方法であって、アルミニウム材料を連続的に、
ｉ）洗浄し、次にすすぎ、
ｉｉ）任意に、アルカリ酸洗いに供し、次にすすぎ、
ｉｉｉ）任意に、少なくとも１種の鉱酸を含む水性組成物と接触させ、
ｉｖ）任意に、すすぎ、
ｖ）酸性水性組成物であって、
ａ）チタン、ジルコニウム及びハフニウム化合物からなる群から選択される少なくとも１種の化合物、及び
ｂ）前記水性組成物に可溶である少なくとも１種のコポリマーであって、前記コポリマーが、制御されたラジカル重合によって調製され：
−ビニルホスホン酸モノマー単位ｍ１、及び
−ヒドロキシエチル−及び／又はヒドロキシプロピル−（メタ）アクリレートモノマー単位ｍ２、及び
−（メタ）アクリル酸モノマー単位ｍ３、
を含む直鎖ターポリマーであるコポリマー
を含む、酸性水性組成物と接触させ、
ｖｉ）任意に、すすぎ、
ｖｉｉ）任意に、別の酸性水性組成物と接触させ、
ｖｉｉｉ）任意に、すすぎ、及び
ｉｘ）任意に、乾燥させる、
方法によって達成される。
【発明を実施するための形態】
【００１４】
定義：
本発明において、「アルミニウム材料」とは、アルミニウム又はアルミニウム合金を含有する金属表面を意味することを意図し、後者のアルミニウム合金は、５０質量％を超えるアルミニウムを含有する。好ましくは、この金属表面は、アルミニウム又はそのようなアルミニウム合金から、より好ましくはそのようなアルミニウム合金からなる。
【００１５】
前記金属表面は、シート、部品及び／又はコイルの表面であり得る。
【００１６】
「アルミニウムホイール」とは、アルミニウム材料を含有するホイールを指す。ホイールは任意に複合材であってよく、異なるアルミニウム材料だけでなく、異なる材料から製造することも可能である。当業者が「ホイール」という用語を使用しても、一般的に「アルリム」と呼ばれるホイールを意味する。よって、以下に「ホイール」について述べる場合、一般的な使用法におけるアルリムを意味する。
【００１７】
本発明の目的のために、「水性組成物」とは、溶媒／分散剤としての水に加えて、溶媒／分散剤の総量に関して、５０質量％未満の他の有機溶媒／分散剤を含有するそのような溶液として理解されるべきである。
【００１８】
本発明において、用語「ポリ（メタ）アクリル酸」とは、ポリアクリル酸、ポリメタクリル酸、ポリ（アクリル酸−コ−メタクリル酸）又はポリアクリル酸及びポリメタクリル酸の混合物を表す。モノマー単位の場合、「（メタ）アクリル」とは、それに応じてアクリル及び／又はメタクリルを表す。同様に、「（メタ）アクリレート」という用語は、アクリレート、メタクリレート、又はアクリレート及びメタクリレートの混合物を指す。
【００１９】
本発明において、「モノマー単位ｍ１及びｍ２及びｍ３」を含むターポリマーという用語は、３種類のみのモノマー、すなわち：
−１種類以上のモノマーｍ１、及び
−１種類以上のモノマーｍ２、及び
−１種類以上のモノマーｍ３、
の重合からもたらされるコポリマーを指し、１種類のみの各モノマー単位ｍ１、ｍ２、及びｍ３を含むターポリマーだけでなく、異なる種類のモノマー単位ｍ１及び／又は異なる種類のモノマー単位ｍ２及び／又は異なる種類のモノマー単位ｍ３を含むコポリマーも包含する。本発明により使用する、モノマー単位ｍ１、ｍ２、及びｍ３でできているターポリマーは、任意の他のモノマー単位を含まない。本発明で使用するターポリマーは、統計コポリマー又はブロックコポリマーであり得る。
【００２０】
本発明で使用するターポリマーの、本発明の方法の工程ｖ）で使用する組成物中への溶解度は、２０℃の温度及び大気圧（１．０１３バール）で決定する。
【００２１】
「複合フッ化物」とは、脱プロトン化された形態の他に、それぞれ単一又は多重プロトン化された形態も意味する。
【００２２】
オルガノアルコキシシラン、オルガノシラノール、ポリオルガノシラノール、オルガノシロキサン及び／又はポリオルガノシロキサンに関して、「オルガノ−」とは、炭素原子を介してシリコン原子に直接結合しており、且つそれ故に加水分解でその炭素原子から脱離しない、少なくとも１種の有機基を指す。
【００２３】
本発明による方法では、アルミニウム材料を、ｉ）洗浄し、次にすすぎ、及び次いで、ｉｉ）任意に、アルカリ酸洗いに供し、次にすすぐ。
【００２４】
工程ｉ）は、酸洗いも含み得る。特にアルミニウム仕上げの分野において、すなわち、屋内及び屋外領域におけるアルミニウム又はアルミニウム合金製の建築構造要素には、一工程での洗浄及び酸洗いの組み合わせが好ましい。
【００２５】
本発明による方法の任意の工程ｉｉｉ）では、洗浄し、任意にアルカリ酸洗いに供したアルミニウム材料を、少なくとも１種の鉱酸を含む水性組成物と接触させ、よって酸洗いする。この役目は主に、酸化アルミニウム、望ましくない合金成分、スキン、ブラシ塵などを材料の表面から除去し、それによって、本発明による方法の工程ｖ）における次の化成処理のために表面を活性化することである。特にアルミニウムホイールの場合、工程ｉｉｉ）を実行することが好ましい。
【００２６】
好ましくは、工程ｉｉｉ）における組成物の少なくとも１種の鉱酸は、硫酸及び／又は硝酸であり、より好ましくは硝酸である。
【００２７】
少なくとも１種の鉱酸の含有量は、硫酸として計算して、好ましくは１．５〜５０ｇ／ｌの範囲、より好ましくは２〜２０ｇ／ｌの範囲、及び最も好ましくは３〜１０ｇ／ｌの範囲である。
【００２８】
工程ｉｉｉ）における組成物は、チタン及び／又はジルコニウム化合物、より好ましくはチタン化合物をさらに含むことが好ましい。
【００２９】
チタン及び／又はジルコニウム化合物の含有量は、チタン及び／又はジルコニウムとして計算して、好ましくは０．００５〜５ｇ／ｌの範囲、より好ましくは０．００７〜０．５ｇ／ｌの範囲、及び最も好ましくは０．０１〜０．３ｇ／ｌの範囲である。
【００３０】
部品、例えばホイールなどの処理において、工程ｉｉｉ）における組成物での処理持続期間は、好ましくは３０秒〜１０分の範囲、より好ましくは４０秒〜６分の範囲、及び最も好ましくは４５秒〜４分の範囲である。処理温度は、好ましくは２０〜５５℃の範囲、より好ましくは２５〜５０℃の範囲、及び最も好ましくは３０〜４５℃の範囲である。
【００３１】
コイルの処理において、処理持続期間は、好ましくは３秒〜１分の範囲、最も好ましくは５秒〜２０秒の範囲である。
【００３２】
工程ｉｉｉ）における組成物での処理に続き、任意にすすいだ（工程ｉｖ）を参照、好ましくは脱イオン水ですすいだ）アルミニウム材料を、工程ｖ）で、ａ）チタン、ジルコニウム及びハフニウム化合物からなる群から選択される少なくとも１種の化合物、及びｂ）水性組成物に可溶である少なくとも１種のコポリマーであって、前記コポリマーが、ビニルホスホン酸モノマー単位ｍ１、ヒドロキシエチル−及び／又はヒドロキシプロピル−（メタ）アクリレートモノマー単位ｍ２、及び（メタ）アクリル酸モノマー単位ｍ３、を含む直鎖ターポリマーであるコポリマー、を含む、酸性水性組成物と接触させる。
【００３３】
工程ｖ）における組成物のｐＨ値は、好ましくは０．５〜６．９の範囲、より好ましくは２．０〜６．０の範囲、さらにより好ましくは２．５〜５．５の範囲、及び最も好ましくは３．５〜５．４の範囲である。ｐＨ値は、好ましくは硝酸及び／又はアンモニアで調整する。
【００３４】
好ましくは、工程ｖ）における組成物において、成分ａ）の濃度は、金属（すなわち、チタン、ジルコニウム及び／又はハフニウム）として計算して、０．００５〜５ｇ／ｌの範囲であり、成分ｂ）の濃度は、固形添加分として計算して、０．００２〜２ｇ／ｌの範囲である。
【００３５】
ａ）の濃度は、金属として計算して、好ましくは０．００７〜３ｇ／ｌの範囲、より好ましくは０．０１〜１ｇ／ｌの範囲、より好ましくは０．０１５〜０．５ｇ／ｌの範囲、さらにより好ましくは０．０２〜０．３５ｇ／ｌの範囲である。
【００３６】
ｂ）の濃度は、固形添加分として計算して、好ましくは０．００４〜１．８ｇ／ｌの範囲、より好ましくは０．００７〜１．５ｇ／ｌの範囲、より好ましくは０．０１〜１ｇ／ｌの範囲、さらにより好ましくは０．０１５〜０．７５ｇ／ｌの範囲である。
【００３７】
特に好ましい実施形態では、ａ）の濃度は０．０１５〜０．５ｇ／ｌの範囲であり、ｂ）の濃度は０．０１〜１ｇ／ｌの範囲である。
【００３８】
さらにより好ましい実施形態では、ａ）の濃度は０．０２〜０．３５ｇ／ｌの範囲であり、ｂ）の濃度は０．０１５〜０．７５ｇ／ｌの範囲である。
【００３９】
成分ａ）及び任意のさらなる成分ｃ）及びｄ）（以下の説明を参照）の含有量は、ＩＣＰ−ＯＥＳ（誘導結合プラズマを用いる発光分光法）によって、又はおおよそ測光的に、これら成分の単一又は複数のさらなる投与を任意に行うことができるように、アルミニウム材料の処理の間、監視することができる。
【００４０】
工程ｖ）における組成物の成分ａ）は、好ましくは、チタン、ジルコニウム及びハフニウムの複合フッ化物からなる群から選択される少なくとも１種の複合フッ化物である。
【００４１】
ここで、ジルコニウム複合フッ化物がより好ましい。これにより、ジルコニウムは、硝酸ジルコニル、酢酸ジルコニル又は硝酸ジルコニウムとして、好ましくは硝酸ジルコニルとして添加することもできる。よって、これはチタン及びハフニウムにも適用される。
【００４２】
好ましい実施形態では、組成物は、少なくとも２種の異なる複合フッ化物、及びより好ましくはチタン及びジルコニウム複合フッ化物を含有する。
【００４３】
好ましい実施形態によれば、工程ｖ）における組成物の成分ｂ）は、以下を含有するターポリマーである、少なくとも１種のコポリマーを含む。
【００４４】
−コポリマー全体に基づいて５〜５０％のモル含有量でコポリマー中に存在する、ビニルホスホン酸モノマー単位ｍ１、及び
−コポリマー全体に基づいて５〜７０％、典型的には２０〜５５％、好ましくは４０〜５０％のモル含有量でコポリマー中に存在する、ヒドロキシエチル−及び／又はヒドロキシプロピル−（メタ）アクリレートモノマー単位ｍ２、及び
−コポリマー全体に基づいて２５〜８５％、典型的には４０〜７０％、例えば４５〜６０％のモル含有量でコポリマー中に存在する、（メタ）アクリル酸モノマー単位ｍ３。
【００４５】
特定の実施形態によれば、工程ｖ）における組成物の成分ｂ）の少なくとも１種のコポリマーは、モノマー単位ｍ２として、２−ヒドロキシエチル−（メタ）アクリレート及び／又はヒドロキシプロピル−（メタ）アクリレート（後者は２−ヒドロキシプロピル−（メタ）アクリレート、３−ヒドロキシプロピル−（メタ）アクリレート、又は２−ヒドロキシプロピル−（メタ）アクリレート及び３−ヒドロキシプロピル−（メタ）アクリレートの混合物である）を含有するターポリマーである。
【００４６】
第１の特に好ましい実施形態によれば、少なくとも１種のコポリマーは、モノマー単位ｍ２として、２−ヒドロキシエチル−（メタ）アクリレート、特に２−ヒドロキシエチル−アクリレートを含有するターポリマーである。そのようなコポリマーは、アルミニウム仕上げの分野で特に適している。この分野では、シリコン含有量の低いアルミニウム合金が一般的に使用されるからである。
【００４７】
第２の特に好ましい実施形態によれば、少なくとも１種のコポリマーは、モノマー単位ｍ２として、ヒドロキシプロピル−（メタ）アクリレート、特に２−ヒドロキシプロピル−アクリレート及び３−ヒドロキシプロピル−アクリレートの混合物を含有するターポリマーである。そのようなコポリマーは、アルミニウムホイールへの適用に特に適している。アルミニウムホイールの場合、シリコン含有量の高いアルミニウム合金が一般的に使用されるからである。
【００４８】
説明のための例として、本発明による特に有用なターポリマーは、６モル％のビニルホスホン酸、４６．３％のヒドロキシプロピルアクリレート、及び４７．３％のアクリル酸からなり、１２０００〜１５５００の数平均分子量Ｍｎ及び２１０００〜２５０００の質量平均分子量Ｍｗを有するモノマー混合物の制御されたラジカル重合によって得られるターポリマーである。このようなポリマーは、例えばＷＯ９８／５８９７４に記載されている方法により、Ｏ−エチルＳ−（１−（メトキシカルボニル）エチル）キサンテート（xanthate）を以下に定義する制御剤として使用する制御されたラジカル重合によって、調製され得る。
【００４９】
いずれの場合でも、工程ｖ）の組成物における成分ｂ）の少なくとも１種のコポリマーは、３０〜５００、より好ましくは４０〜４８０、及び最も好ましくは５５〜４００の範囲の重合度を好ましくは有するターポリマーである。その数平均分子量Ｍｎは、好ましくは５，０００〜６０，０００ｇ／ｍｏｌの範囲、より好ましくは１０，０００〜５０，０００ｇ／ｍｏｌの範囲、より好ましくは１０，０００〜４７，０００ｇ／ｍｏｌの範囲、及び最も好ましくは１０，０００〜４２，０００ｇ／ｍｏｌの範囲である。本明細書で言及する数平均数及び質量分子量（それぞれ）Ｍｎ及びＭｗは、以下のプロトコルにより、測定され得る：
試料を、ＭＡＬＳ検出器を備えたＳＥＣによって分析する。約９０％の回収質量を得るために、０．１８７５ｍＬ／ｇに等しい選択されたｄｎ／ｄＣ値で、絶対モル質量が得られる。
【００５０】
ポリマー試料を移動相に溶解し、得られた溶液をミリポアフィルター０．４５μｍでろ過する。
【００５１】
溶出条件は以下のものである：
−移動相：Ｈ２Ｏ  １００体積％。０．１Ｍ  ＮａＣｌ、２５ｍＭ  ＮａＨ２ＰＯ４、２５ｍＭ  Ｎａ２ＨＰＯ４；１００ｐｐｍ  ＮａＮ３
−流速：１ｍＬ／分
−カラム：Ｖａｒｉａｎ  Ａｑｕａｇｅｌ  ＯＨ混合Ｈ、８μｍ、３＊３０ｃｍ
−検出：ＲＩ（濃度検出器Ａｇｉｌｅｎｔ）＋ＭＡＬＬＳ（ＭｕｌｔｉＡｎｇｌｅ  Ｌａｓｅｒ  Ｌｉｇｈｔ  Ｓｃａｔｔｅｒｉｎｇ、多角度レーザー光散乱）Ｍｉｎｉ  Ｄａｗｎ  Ｔｒｉｓｔａｒ＋２９０ｎｍのＵＶ
−試料濃度：移動相中で約０．５質量％
−注入ループ：１００μＬ。
【００５２】
特に好ましい実施形態によれば、工程ｖ）における組成物の成分ｂ）は、それぞれ１０，０００〜４２，０００ｇ／ｍｏｌの範囲の数平均分子量を好ましくは有する、（メタ）アクリル酸−ヒドロキシエチル（メタ）アクリレート−ビニルホスホン酸−ターポリマー、（メタ）アクリル酸−ヒドロキシプロピル（メタ）アクリレート−ビニルホスホン酸−ターポリマー及び（メタ）アクリル酸−Ｎ，Ｎ−ジメチル−（メタ）アクリレート−ビニルホスホン酸−ターポリマーからなる群から選択される少なくとも１種のコポリマーを含む。
【００５３】
別の特に好ましい実施形態によれば、工程ｖ）における組成物は、少なくとも２８，０００ｇ／ｍｏｌの数平均分子量を有するポリ（メタ）アクリル酸をさらに含有する。
【００５４】
そしてポリ（メタ）アクリル酸は、２０，０００〜１００，０００ｇ／ｍｏｌの範囲、より好ましくは２５，０００〜７５，０００ｇ／ｍｏｌの範囲、さらにより好ましくは２８，０００〜７５，０００ｇ／ｍｏｌの範囲、及び最も好ましくは２８，０００〜６０，０００ｇ／ｍｏｌの範囲の、数平均分子量を有することが好ましい。
【００５５】
アルミニウム材料上に堆積されるコーティングを見ると、そのような混合物のポリマー成分は優れた相溶性を示す。すなわち、コポリマーｂ）の沈殿もポリ（メタ）アクリル酸の沈殿もなく、曇り及び相分離もない。
【００５６】
工程ｖ）における組成物中の成分ｂ）の少なくとも１種のコポリマー（以下でしばしば「コポリマーｂ）」と称する）は、モノマー単位ｍ１、ｍ２及びｍ３でできているブロックコポリマー又は統計コポリマーであり得、典型的には統計コポリマーである。
【００５７】
その上、そのコポリマーは、具体的には、モノマーｍ１、ｍ２及びｍ３の制御されたラジカル重合によって得られるコポリマーであり、前記重合は、連続的に又はバッチ式で行う。特定の実施形態によれば、工程ｖで成分ｂ）として使用する少なくとも１種のコポリマーは、モノマーｍ１、ｍ２及びｍ３の制御されたラジカル共重合によって得られる統計コポリマー、すなわちモノマーｍ１、ｍ２及びｍ３、遊離ラジカル源及びラジカル重合制御剤を接触させることによって得られるコポリマーである。
【００５８】
本明細書において、「ラジカル重合制御剤」（又はより簡潔には「制御剤」）という用語は、ラジカル重合反応において成長するポリマー鎖の寿命を延ばすことができ、且つ重合の際に、リビング性又は制御性を与えることができる化合物を指す。この制御剤は典型的には、専門用語ＲＡＦＴ又はＭＡＤＩＸによって示される制御されたラジカル重合で使用される可逆的移動剤であり、これは典型的には、例えばＷＯ９６／３０４２１、ＷＯ９８／０１４７８、ＷＯ９９／３５１７８、ＷＯ９８／５８９７４、ＷＯ００／７５２０７、ＷＯ０１／４２３１２、ＷＯ９９／３５１７７、ＷＯ９９／３１１４４、ＦＲ２７９４４６４又はＷＯ０２／２６８３６に記載されているような、可逆的付加フラグメンテーション移動プロセスを使用する。
【００５９】
有利な実施形態によれば、コポリマーｂ）を調製するために使用するラジカル重合制御剤は、チオカルボニルチオ基−Ｓ（Ｃ＝Ｓ）−を含む化合物である。よって例えば、それは、少なくとも１つのキサンテート基（−ＳＣ＝Ｓ−Ｏ−官能基を有する）、例えば、１つ又は２つのキサンテートを含む化合物であり得る。一実施形態によれば、化合物はいくつかのキサンテートを含む。他のタイプの制御剤が想定されてもよい（例えば、ＡＴＲＰ（原子移動ラジカル重合）又はＮＭＰ（ニトロキシド媒介重合）で使用されるタイプ）。
【００６０】
典型的には、制御剤は、ラジカル重合の制御を確実にする基、特にチオカルボニルチオ基−Ｓ（Ｃ＝Ｓ）−を有する非ポリマー化合物である。より具体的な変形によれば、ラジカル重合制御剤は、ポリマー、有利にはオリゴマーであり、チオカルボニルチオ−Ｓ（Ｃ＝Ｓ）−基、例えばキサンテート−ＳＣ＝ＳＯ−基を有し、典型的にはチオカルボニルチオ−Ｓ（Ｃ＝Ｓ）−基、例えばキサンテートを有する制御剤の存在下におけるモノマーのラジカル重合により得られる。
【００６１】
適した制御剤は、例えば、以下の式（Ａ）：
【化１】
2021503543.tif 000002
を有し得、
式中：
−Ｚは：
−水素原子、
−塩素原子、
−任意に置換されたアルキル又は任意に置換されたアリールラジカル、
−任意に置換された複素環、
−任意に置換されたアルキルチオラジカル、
−任意に置換されたアリールチオラジカル、
−任意に置換されたアルコキシラジカル、
−任意に置換されたアリールオキシラジカル、
−任意に置換されたアミノラジカル、
−任意に置換されたヒドラジンラジカル、
−任意に置換されたアルコキシカルボニルラジカル、
−任意に置換されたアリールオキシカルボニルラジカル、
−任意に置換されたアシルオキシ又はカルボキシルラジカル、
−任意に置換されたアロイルオキシラジカル、
−任意に置換されたカルバモイルラジカル、
−シアノラジカル、
−ジアルキル−又はジアリールホスホナトラジカル、
−ジアルキル−ホスフィナート又はジアリール−ホスフィナトラジカル、又は
−ポリマー鎖、
を表し、及び
−Ｒ１は：
−任意に置換されたアルキル、アシル、アリール、アラルキル、アルケニル又はアルキニル基、
−飽和又は不飽和の、芳香族の、任意に置換された炭素環又は複素環、又は
−好ましくは親水性又は水分散性であるポリマー鎖、
を表す。
【００６２】
基Ｒ１又はＺは、それらが置換されている場合、任意に置換されたフェニル基、任意に置換された芳香族基、飽和又は不飽和炭素環、飽和又は不飽和複素環、又は以下から選択される基：アルコキシカルボニル又はアリールオキシカルボニル（−ＣＯＯＲ）、カルボキシル（−ＣＯＯＨ）、アシルオキシ（−Ｏ２ＣＲ）、カルバモイル（−ＣＯＮＲ２）、シアノ（−ＣＮ）、アルキルカルボニル、アルキルアリールカルボニル、アリールカルボニル、アリールアルキルカルボニル、フタルイミド、マレイミド、スクシンイミド、アミジノ、グアニジモ、ヒドロキシル（−ＯＨ）、アミノ（−ＮＲ２）、ハロゲン、パーフルオロアルキルＣｎＦ２ｎ＋１、アリル、エポキシ、アルコキシ（−ＯＲ）、Ｓ−アルキル、Ｓ−アリール、親水性又はイオン性の基、例えばカルボン酸のアルカリ金属塩、スルホン酸のアルカリ金属塩、ポリアルキレンオキシド（ＰＥＯ、ＰＰＯ）鎖、カチオン性置換基（第４級アンモニウム塩）で、置換され得、Ｒはアルキル基又はアリール基、又はポリマー鎖を表す。
【００６３】
あるいは基Ｒ１は両親媒性であってよく、すなわち、それは親水性及び親油性の両方の性質を有してよい。Ｒ１は疎水性でないことが好ましい。
【００６４】
Ｒ１は、典型的には置換された又は非置換の、好ましくは置換されたアルキル基であり得る。それにもかかわらず、式（Ａ）の制御剤は、他のタイプの基Ｒ１、特に環又はポリマー鎖を含み得る。
【００６５】
任意に置換されたアルキル、アシル、アリール、アラルキル又はアルキレン基は、一般に１〜２０個の炭素原子、好ましくは１〜１２個、及びより優先的には１〜９個の炭素原子を有する。それらは、直鎖又は分岐状でよい。それらはまた、特にエステルの形態では酸素原子、硫黄原子又は窒素原子で置換されてもよい。
【００６６】
アルキルラジカルの中で、メチル、エチル、プロピル、ブチル、ペンチル、イソプロピル、ｔｅｒｔ−ブチル、ペンチル、ヘキシル、オクチル、デシル又はドデシルラジカルが、特に挙げられる。
【００６７】
アルキレン基は一般に、２〜１０個の炭素原子のラジカルであり、それらは、少なくとも１種のアセチレン性不飽和、例えばアセチレニルラジカルなどを有する。
【００６８】
アシル基は一般に、カルボニル基を有する１〜２０個の炭素原子を有するラジカルである。
【００６９】
アリールラジカルの中で、ニトロ又はヒドロキシル官能基で任意に置換されたフェニルラジカルが、特に挙げられる。
【００７０】
アラルキルラジカルの中で、ニトロ又はヒドロキシル官能基で任意に置換されたベンジル又はフェネチルラジカルが、特に挙げられる。
【００７１】
Ｒ１又はＺがポリマー鎖である場合、このポリマー鎖は、ラジカル又はイオン重合から、又は重縮合から生じ得る。
【００７２】
有利には、制御剤は、キサンテート−Ｓ（Ｃ＝Ｓ）Ｏ−、トリチオカーボネート、ジチオカルバメート又はジチオカルバゼート官能基を有する化合物から、例えば、式−Ｓ（Ｃ＝Ｓ）ＯＣＨ２ＣＨ３のＯ−エチルキサンテート官能基を有する化合物から選択される。キサンテート、特にＯ−エチルキサンテート−Ｓ（Ｃ＝Ｓ）ＯＣＨ２ＣＨ３官能基を有するもの、例えばＯ−エチルＳ−（１−（メトキシカルボニル）エチル）キサンテート（ＣＨ３ＣＨ（ＣＯ２ＣＨ３））Ｓ（Ｃ＝Ｓ）ＯＥｔなどは、非常に特に有利であることが証明されている。
【００７３】
本発明によって用いられるコポリマーｂ）の添加により、前処理によって形成された化成コーティングの特性、特に、さらなるコーティングのための接着促進剤としての役目を果たす能力を、著しく改善することができる。
【００７４】
酸性水性組成物を用いた金属表面の処理の間に、表面の酸洗い、及び結果として、表面に向かって増加するｐＨ値に伴うｐＨ勾配の形成が起こる。
【００７５】
コポリマーは、表面で増加したｐＨ値で少なくとも部分的に解離する酸基を含有する。これにより、コポリマーで負の電荷が発生し、今度は金属表面へのコポリマーの静電蓄積が発生する。
【００７６】
形成されたコーティングの特性、特に上部ラッカーコーティングへの接着が、こうして改善される。しかしながら、ここで重要なのは、従来技術で使用されるポリマーの場合のように、コポリマーの蓄積によって、ｐＨ勾配が不十分にのみ展開する、又はまったく展開しないような量で、金属表面の酸洗い浸食が低減されないことである。
【００７７】
本発明による方法の工程ｖ）における組成物は、好ましくは成分ｃ）をさらに含む。この成分ｃ）は、オルガノアルコキシシラン、オルガノシラノール、ポリオルガノシラノール、オルガノシロキサン及びポリオルガノシロキサンからなる群から選択される少なくとも１種の化合物であり、シリコンとして計算して、１〜７５０ｍｇ／ｌの範囲の濃度を好ましくは有する。
【００７８】
ｃ）の濃度は、シリコンとして計算して、より好ましくは、５〜５００ｍｇ／ｌの範囲、さらにより好ましくは１５〜２５０ｍｇ／ｌの範囲、及び最も好ましくは１７〜４５ｍｇ／ｌの範囲である。
【００７９】
そしてこの成分ｃ）は、オルガノアルコキシシラン／オルガノシラノール単位あたりアミノ基、尿素基、イミド基、イミノ基及び／又はウレイド基の少なくとも１種をそれぞれ含む、オルガノアルコキシシラン、オルガノシラノール、ポリオルガノシラノール、オルガノシロキサン及び／又はポリオルガノシロキサンの少なくとも１種であることが好ましい。
【００８０】
より好ましくは、前記成分ｃ）は、オルガノアルコキシシラン／オルガノシラノール単位あたり少なくとも１個、特に１〜２個のアミノ基をそれぞれ有する、オルガノアルコキシシラン、オルガノシラノール、ポリオルガノシラノール、オルガノシロキサン及び／又はポリオルガノシロキサンの少なくとも１種である。特に好ましいのは、オルガノアルコキシシラン／オルガノシラノール単位として、２−アミノエチル−３−アミノ−プロピルトリメトキシシラン、２−アミノエチル−３−アミノ−プロピルトリエトキシシラン、ビス（トリ−メトキシシリルプロピル）アミン又はビス（トリエトキシシリル−プロピル）アミン又はこれらの組み合わせである。
【００８１】
特に好ましいのは、オルガノアルコキシシラン／オルガノシラノール単位として、２−アミノエチル−３−アミノ−プロピルトリメトキシシラン又はビス（トリ−メトキシシリルプロピル）アミン又は両方の組み合わせである。
【００８２】
本発明の目的のために、ポリオルガノシロキサンは、ポリジメチルシロキサンを加えない、シリコーンではない、少なくとも１種のオルガノシロキサンで形成することができるような化合物として理解される。
【００８３】
本発明による方法の工程ｖ）における組成物は、好ましくは成分ｄ）をさらに含む。この成分ｄ）は、元素の周期系のＩＡ、ＩＩＡ、ＩＩＩＡ、ＶＢ；ＶＩＢ及びＶＩＩＢ族の金属の、ランタニド及びビスマスの、及びスズ及び／又は少なくとも１種の対応する化合物のカチオンからなる群から選択される少なくとも１種のタイプのカチオンである。
【００８４】
好ましい実施形態によれば、工程ｖ）における組成物の前記成分ｄ）は、セリウム及び他のランタニド、クロム、カルシウム、マグネシウム、マンガン、ニオブ、タンタル、リチウム、ビスマス及びスズ、より好ましくはマンガン、リチウム及び亜鉛のカチオンからなる群から選択される少なくとも１種のタイプのカチオンである。特に好ましくは、それらは、酸化状態＋ＩＩのマンガンカチオン又はリチウムカチオンである。
【００８５】
このように、驚くべきことに、工程ｖ）の組成物中のリチウムカチオンの存在が、糸状腐食のさらなる低減をもたらすことが見出された。
【００８６】
上述の好ましい実施形態において、ｄ）の濃度は、金属の合計として計算して、好ましくは１〜９５０ｍｇ／ｌの範囲、より好ましくは５〜７００ｍｇ／ｌの範囲、さらにより好ましくは１５〜５００ｍｇ／ｌの範囲、及び最も好ましくは１７〜３５０ｍｇ／ｌの範囲である。
【００８７】
さらに好ましい実施形態によれば、工程ｖ）における組成物の成分ｄ）は、少なくとも１種のモリブデン及び／又はバナジウム化合物、好ましくは少なくとも１種のモリブデン化合物であり、金属として計算して、１〜４００ｍｇ／ｌの範囲、より好ましくは２〜３００ｍｇ／ｌの範囲、及び最も好ましくは４〜７５ｍｇ／ｌの範囲の濃度を有する。
【００８８】
特に好ましい実施形態によれば、工程ｖ）における組成物は、チタン、ジルコニウム及びハフニウム化合物及びモリブデン化合物からなる群から選択される少なくとも１種の化合物を、（Ｚｒ−／Ｍｏ−金属として計算して）１５：１〜３．５：１、好ましくは１３：１〜７：１のＺｒ：Ｍｏの質量比で含有する。
【００８９】
本発明の方法の工程ｖ）における組成物は、０．１〜２０ｇ／ｌの範囲の濃度を好ましくは有する、ｐＨ値に影響を与える物質、有機溶媒、水溶性フッ素化合物及びナノ粒子からなる群から選択される少なくとも１種の化合物である成分ｅ）をさらに含むことが好ましい。
【００９０】
ｐＨ値に影響を与える物質は、好ましくは、硝酸、硫酸、酢酸、フッ化水素酸、アンモニウム／アンモニア及び水酸化ナトリウムからなる群から選択される。ここで、硝酸及び／又はアンモニウムがより好ましい。
【００９１】
有機溶媒は、好ましくは、メタノール及びエタノールからなる群から選択される。よって実際には、成分ｃ）が存在する場合、メタノール及び／又はエタノールは、工程ｖ）における組成物中のオルガノアルコキシシラン加水分解の反応生成物として存在する。
【００９２】
水溶性フッ素化合物は、好ましくは、フッ化物及びフッ化物アニオンを含有する化合物からなる群から選択される。
【００９３】
工程ｖ）における組成物において、総フッ化物含有量は、好ましくは１．５〜５００ｍｇ／ｌの範囲である。
【００９４】
実際に、遊離フッ化物は化成コーティング形成の開始に特に有利であるが、コーティングの接着に悪影響を有する。よって遊離フッ化物含有量は、好ましくは１〜２５０ｍｇ／ｌの範囲、より好ましくは３〜１００ｍｇ／ｌの範囲、及び最も好ましくは５〜１００ｍｇ／ｌの範囲である。
【００９５】
その上、遊離フッ化物含有量はフッ化物電極によって決定される。
【００９６】
ナノ粒子は、好ましくは金属酸化物粒子であり、より好ましくは、ＺｎＯ、ＳｉＯ２、ＣｅＯ２、ＺｒＯ２及びＴｉＯ２からなる群から選択される金属酸化物粒子である。
【００９７】
工程ｖ）における組成物は、好ましくは、アンモニウムイオン及び／又は対応する化合物を含有する。
【００９８】
工程ｖ）における組成物は、ホスフェート及び／又はホスホネートなどのリン及び酸素を含有する化合物をさらに含むことができる。また、それは硝酸塩を含むことができる。
【００９９】
しかしながら、硫黄、特に硫酸塩、及び亜硝酸塩を含有する化合物の含有量は、好ましくは可能な限り低く保たれるべきである。より好ましくは、硫黄を含有する化合物の含有量は、硫黄として計算して、１００ｍｇ／ｌ未満である。より好ましくは、亜硝酸塩の含有量は５ｍｇ／ｌ未満である。
【０１００】
処理するアルミニウム材料は、工程ｖ）における組成物を噴霧し、その組成物に浸漬し、又はその組成物で満たすことができる。拭く又はブラシをかけることにより、又はロール又はローラーを用いて（コイルコーティング法）、処理する材料に手動で組成物を適用することも可能である。処理する材料上へ組成物を電着させることも可能である。
【０１０１】
部品、例えばホイールなどの処理において、処理持続期間は、好ましくは１５秒〜１０分の範囲、より好ましくは３０秒〜５分の範囲、及び最も好ましくは４５秒〜１分の範囲である。処理温度は、好ましくは５〜５０℃、より好ましくは１５〜４０℃、最も好ましくは３０〜３５℃の範囲である。
【０１０２】
本発明の方法は、コイルのコーティングにも適している。ここで、処理持続期間は、好ましくは数秒から数分の範囲、例えば１〜３００秒である。
【０１０３】
本発明による方法の工程ｖ）の後、アルミニウム材料を、ｖｉ）任意にすすぎ、ｖｉｉ）任意に別の水性組成物と接触させ、ｖｉｉｉ）任意にすすぎ、ｉｘ）任意に乾燥させる。
【０１０４】
乾燥工程ｉｘ）の前のすすぎ工程ｖｉ）及びｖｉｉｉ）は必須ではないので、いわゆる「すすぎなし」の変形も本発明による方法に含まれる。
【０１０５】
しかしながら、すすぎ工程ｖｉ）及びｖｉｉｉ）は、過剰な成分、例えば工程ｖ）における成分ｂ）からのコポリマー、工程ｖｉｉ）からのコポリマー及び／又はアルミニウム材料からの破壊的イオン又は工程ｖｉｉ）の後すすぎの組成物などを除去するため、行ってよい。
【０１０６】
乾燥工程ｉｘ）は必須ではないので、いわゆる「ウェットオンウェット」変形も、本発明による方法に含まれる。ウェットオンウェット法は、（電気泳動）浸漬塗料をラッカーとして適用する場合、特に有利である（下記参照）。
【０１０７】
本発明による方法の工程ｖｉｉ）で適用する水性組成物は、例えば、工程ｖ）による別の組成物、すなわち、工程ｖ）で使用する組成物とは異なる組成物、又は例えば或る特定の金属イオン及び／又は（コ）ポリマーを含有する後すすぎ組成物であり得る。
【０１０８】
好ましい実施形態では、アルミニウム材料を、ｖｉ）好ましくは脱イオン水を用いて、すすぎ、及びｖｉｉ）制御されたラジカル重合によって調製され、
−ビニルホスホン酸モノマー単位ｍ１、
−ヒドロキシエチル−及び／又はヒドロキシプロピル−（メタ）アクリレートモノマー単位ｍ２、及び
−（メタ）アクリル酸モノマー単位ｍ３、
を含む少なくとも１種の直鎖ターポリマーを含有する水性組成物と接触させ、
ここで、工程ｖｉｉｉ）が省略される。
【０１０９】
その上、工程ｖ）及び工程ｖｉｉ）で適用される少なくとも１種のコポリマーは、同じであってよい。
【０１１０】
前記好ましい実施形態は、アルミニウムホイールの場合に特に有利であり、耐食性及びラッカー接着値の顕著なさらなる改善をもたらす。
【０１１１】
本発明の方法は、５０質量％を超えるアルミニウムを含有するあらゆるアルミニウム合金に、特にＡＡ５００５を含むがこれに限定されないアルミニウムマグネシウム合金に、及びＡＡ６０６０及びＡＡ６０６３を含むがこれに限定されないアルミニウムマグネシウムシリコン合金に、鋳造合金、例えばＡｌＳｉ７Ｍｇ、ＡｌＳｉ９Ｍｇ、ＡｌＳｉ１０Ｍｇ、ＡｌＳｉ１１Ｍｇ、ＡｌＳｉ１２Ｍｇに、及び鍛造合金、例えばＡｌＳｉＭｇに適している。しかしながら、その方法は、いわゆるＡＡ１０００、ＡＡ２０００、ＡＡ３０００、ＡＡ４０００、ＡＡ５０００、ＡＡ６０００、ＡＡ７０００及びＡＡ８０００シリーズのあらゆる合金に主として適している。
【０１１２】
ＡＡ５００５を含むアルミニウムマグネシウム合金、及びＡＡ６０６０及びＡＡ６０６３を含むアルミニウムマグネシウムシリコン合金は、アルミニウム仕上げの分野で一般的に使用されるが、鋳造合金、例えばＡｌＳｉ７Ｍｇ、ＡｌＳｉ９Ｍｇ、ＡｌＳｉ１０Ｍｇ、ＡｌＳｉ１１Ｍｇ、ＡｌＳｉ１２Ｍｇ、及び鍛造合金、例えばＡｌＳｉＭｇ、は、アルミニウムホイールの製造に一般的に使用される。
【０１１３】
本発明の方法は、陽極酸化処理金属表面、すなわち、陽極酸化処理アルミニウム又は陽極酸化処理アルミニウム合金（後者は５０質量％を超えるアルミニウムを含有する）を含有する金属表面にも適している。
【０１１４】
本発明の方法を用いて、異なる金属材料の混合物を同じ浴で処理することができる（いわゆる「複金属容量（multi-metal capacity）」）。
【０１１５】
本発明の方法において形成されるコーティングは、好ましくは、ＸＲＦ（Ｘ線蛍光分光法）により決定して：
ｉ）成分ａ）のみに基づき、ジルコニウムとして計算して、０．５〜２００ｍｇ／ｍ２、より好ましくは２〜５０ｍｇ／ｍ２、及び最も好ましくは３〜４０ｍｇ／ｍ２、及び／又は任意に、
ｉｉ）成分ｂ）のみに基づき、リンとして計算して、０．０１〜５０ｍｇ／ｍ２、より好ましくは０．０５〜４０ｍｇ／ｍ２、及び最も好ましくは０．１〜２０ｍｇ／ｍ２、及び／又は任意に、
ｉｉｉ）成分ｃ）のみに基づき、シリコンとして計算して、０．１〜５０ｍｇ／ｍ２、より好ましくは１〜４０ｍｇ／ｍ２、及び最も好ましくは２〜２０ｍｇ／ｍ２、
の、コーティング質量を有する。
【０１１６】
本発明の方法で製造したコーティングは、さらなるコーティングのための腐食防止及び接着促進剤としての役目を果たす。
【０１１７】
このようにして、それらは、少なくとも１種のプライマー、ラッカー、特に透明なラッカー、接着性の及び／又はラッカー様の有機組成物を用いて容易にさらにコーティングすることができる。それにより、好ましくは、これらのさらなるコーティングの少なくとも１種は、加熱及び／又は照射によって硬化することができる。
【０１１８】
ラッカーとして、例えばポリエステル及び／又はエポキシ樹脂又はポリアクリレート又はＰＶＤＦに基づく粉末塗料、例えばポリアクリレート分散液又はＰＶＤＦに基づく液体塗料、浸漬塗料又は電気泳動浸漬塗料−カソード又はアノード−を適用することができる。
【０１１９】
本発明はまた、工程ｖ）による酸性水性組成物であって、
ａ）チタン、ジルコニウム及びハフニウム化合物からなる群から選択される少なくとも１種の化合物、及び
ｂ）制御されたラジカル重合によって調製され、
−ビニルホスホン酸モノマー単位ｍ１、
−ヒドロキシエチル−及び／又はヒドロキシプロピル−（メタ）アクリレートモノマー単位ｍ２、及び
−（メタ）アクリル酸モノマー単位ｍ３、
を含む少なくとも１種の直鎖ターポリマー
を含む、酸性水性組成物に関する。
【０１２０】
好ましくは、本発明のこの組成物は、上記で論じたように、１つ以上の好ましい特徴をさらに含む。
【０１２１】
本発明はまた、アルミニウム材料の処理のための、すなわち、上記の本発明の組成物を用いた浴を希釈及び任意のｐＨ値調整によって調製することができる、濃縮物にも関する。
【０１２２】
濃縮物は、成分ａ）及びｂ）及び−存在する場合−ｃ）及びｄ）を、以下の含有量で含む：
ａ）の濃度は、好ましくは、ジルコニウムとして計算して、０．５〜１００ｇ／ｌの範囲である。
【０１２３】
ｂ）の濃度は、好ましくは、固形添加分として計算して、０．１〜５００ｇ／ｌの範囲である。
【０１２４】
ｃ）の濃度は、好ましくは、シリコンとして計算して、０．０５〜１０ｇ／ｌの範囲である。
【０１２５】
ｄ）の濃度は、好ましくは、金属の合計として計算して、０．０１〜５０ｇ／ｌの範囲である。
【０１２６】
特に好ましい実施形態では、ａ）の濃度は、０．５〜７５ｇ／ｌの範囲であり、ｂ）の濃度は、０．１〜３００ｇ／ｌの範囲であり、ｃ）の濃度は、０．０５〜５ｇ／ｌの範囲であり、及びｄ）の濃度は、０．０１〜２０ｇ／ｌの範囲である。
【０１２７】
成分ｅ）について、存在する場合、濃縮物は、好ましくは、０．０１〜２０ｇ／ｌの範囲の含有量を有する。
【０１２８】
濃縮物は、０．５〜６．５、より好ましくは１．５〜５．５、及び最も好ましくは１．９〜４．９の範囲のｐＨ値を好ましくは有する。
【０１２９】
本発明の組成物を含有する処理浴は、濃縮物を水、水溶液及び／又は適した有機溶媒で、好ましくは１：５，０００〜１：１０、より好ましくは１：３，０００〜１：１０、さらにより好ましくは１：２，０００〜１：１０の係数、及び最も好ましくは約１：１，０００の係数で希釈することにより、得ることができる。
【０１３０】
さらに、本発明は、本発明による方法によって得ることができる化成コーティングしたアルミニウム材料にも関する。
【０１３１】
最後に、本発明は、本発明の方法で処理したアルミニウム材料を、自動車構造、車両構造、航空機構造及びファサード構造において、特にホイール、縁取り及び他の取り付け部品、缶、飲料缶、チューブ、フィルム、プロファイル（profile）及び筐体に、使用する方法に関する。
【０１３２】
本発明は、本発明の方法で処理したアルミニウム材料を、アルミニウム仕上げの分野において、すなわち、屋内及び屋外領域、特に窓、ファサード及び屋根構造におけるアルミニウム又はアルミニウム合金製の建築構造要素に、使用する方法にも関する。
【０１３３】
試験方法
１．平均分子量Ｍｗ及びＭｎの決定
数平均及び質量平均分子量（Ｍｎ及びＭｗ）は、それぞれ以下のプロトコルによって測定する。試料を、ＭＡＬＳ検出器を備えたＳＥＣ（サイズ排除クロマトグラフィー）によって分析する。約９０％の回収質量を得るために、０．１８７５ｍＬ／ｇに等しい選択されたｄｎ／ｄＣ値で、絶対モル質量を得る。ポリマー試料を移動相に溶解し、得られた溶液をミリポアフィルター０．４５μｍでろ過する。溶出条件は以下のものである。移動相：Ｈ２Ｏ１００体積％  ０．１Ｍ  ＮａＣｌ、２５ｍＭ  ＮａＨ２ＰＯ４、２５ｍＭ  Ｎａ２ＨＰＯ４；１００ｐｐｍ  ＮａＮ３；流速：１ｍＬ／分；カラム：Ｖａｒｉａｎ  Ａｑｕａｇｅｌ  ＯＨ混合Ｈ、８μｍ、３＊３０ｃｍ；検出：ＲＩ（濃度検出器Ａｇｉｌｅｎｔ）＋ＭＡＬＬＳ（多角度レーザー光散乱）Ｍｉｎｉ  Ｄａｗｎ  Ｔｒｉｓｔａｒ＋２９０ｎｍのＵＶ；試料濃度：移動相で約０．５質量％；注入ループ：１００μＬ。
【０１３４】
２．ＩＣＰ−ＯＥＳ
分析中の試料の或る特定の元素、例えば、成分ａ）に存在する、チタン、ジルコニウム及びハフニウムの量は、ＤＩＮ  ＥＮ  ＩＳＯ１１８８５（日付：２００９年９月１日）による誘導結合プラズマ原子発光分析（ＩＣＰ−ＯＥＳ）を使用して決定する。試料を、高周波電界により生成したアルゴンプラズマ中で試料を熱励起に供し、電子遷移により放出される光を対応する波長のスペクトル線として可視化し、光学系を使用して分析する。放出される光の強度と、該元素、例えばチタン、ジルコニウム及び／又はハフニウムの濃度との間には線状の関係がある。実装前に、既知の元素標準（参照標準）を使用して、分析中の特定の試料の関数として較正測定を行う。これらの較正は、未知の溶液の濃度、例えばチタン、ジルコニウム及びハフニウムの量の濃度を決定するために使用することができる。
【０１３５】
３．  ＤＩＮ  ＥＮ  ＩＳＯ２４０９（０６−２０１３）によるクロスカット試験
クロスカット試験は、基材上のコーティングの接着強度を確認するために、ＤＩＮ  ＥＮ  ＩＳＯ２４０９（０６−２０１３）により、使用する。カッター間隔は２ｍｍである。評価は、０（非常に良好な接着）から５（非常に悪い接着）の範囲の特徴的なクロスカット値に基づいて行う。クロスカット試験は、湿潤接着を測定するために、ＤＩＮ  ＥＮ  ＩＳＯ６２７０−２ＣＨ（０９−２００５及び１０−２００７の修正）により、結露気候中最大で２４０時間までの曝露後、又は試料を６３℃の温度を有する水中で４８時間貯蔵した後、実行してもよい。各試験は３回実行し、平均値を決定する。
【０１３６】
４．  ＤＩＮ  ＥＮ  ＩＳＯ９２２７（０９−２０１２）による銅促進酢酸塩噴霧（ＣＡＳＳ）ミスト試験
銅促進酢酸塩噴霧フォグ（fog）試験は、基材上のコーティングの耐食性を決定するために使用する。ＤＩＮ  ＥＮ  ＩＳＯ９２２７（０９−２０１２）により、分析中の試料は、５％濃度の一般的な塩溶液の連続するミストが中にあるチャンバー内にあり、塩溶液は、制御されたｐＨで、５０℃の温度で２４０時間の間、酢酸及び塩化銅とそれぞれ混合する。噴霧ミストが分析中の試料に堆積し、試料は塩水の腐食性膜で覆われる。ＣＡＳＳミスト試験のさらに前に、調査のための試料のコーティングがブレードの切り込みで基材まで刻み目を入れられている場合、基材はＣＡＳＳフォグ試験の間に刻み目が入れられた線に沿って腐食するので、試料はその膜下腐食のレベルについてＤＩＮ  ＥＮ  ＩＳＯ４６２８−８（０３−２０１３）に従って調査することができる。腐食の進行過程の結果として、コーティングは試験の間、多かれ少なかれ浸食される。浸食の程度［ｍｍ］は、コーティングの耐性の尺度である。評価は、０（膜下腐食なし）から５（著しい腐食）の範囲の特徴的な値に基づいて行ってもよい。各試験は３回実行し、平均値を決定する。
【０１３７】
５．糸状腐食（ＦＦＣ）
糸状腐食の決定は、基材上のコーティングの耐食性を確認するために使用する。この決定は、ＭＢＮ１０４９４−６、５．５（ＤＢＬ７３８１）により、６７２時間の持続期間にわたって行う。最大ねじ長（ＬＦ）及び平均腐食（ＭＵ）［ｍｍ］を測定する。
【実施例】
【０１３８】
以下の実施例は、本発明をさらに説明するが、その範囲を限定するものとして解釈されるべきではない。
【０１３９】
１．酸性水性組成物
１．１  成分ｂ）としてのポリマー（Ｐ１）を使用したが、これは、４〜２５モル％のビニルホスホン酸、３０〜６０モル％のヒドロキシプロピル（メタ）アクリレート及び３０〜６０モル％の（メタ）アクリル酸（ポリマー（Ｐ１）中に存在するあらゆるモノマー単位を合計すると１００モル％である）からなるモノマー混合物の制御されたラジカル重合によって得られ、１２０００〜１５５００の数平均分子量Ｍｎ、及び２１０００〜２５０００の質量平均分子量Ｍｗを有するターポリマーである。ポリマー（Ｐ１）は、制御剤としてＯ−エチルＳ−（１−（メトキシカルボニル）エチル）キサンテートを使用する制御されたラジカル重合によって調製した。
【０１４０】
１．２  市販の製品Ｇａｒｄｏｂｏｎｄ（登録商標）Ｘ４７０７（Ｃｈｅｍｅｔａｌｌ  ＧｍｂＨ社から入手可能）を０．７５〜５．５ｇ／Ｌの範囲の量で含有する、又は市販の製品Ｇａｒｄｏｂｏｎｄ（登録商標）Ｘ４７４２（Ｃｈｅｍｅｔａｌｌ  ＧｍｂＨ社から入手可能）を０．７５〜５．５ｇ／Ｌの範囲の量で含有する、複数の水溶液（それぞれ脱イオン水を使用して作成）を、ビーカーに入れた。Ｇａｒｄｏｂｏｎｄ（登録商標）Ｘ４７０７は、成分ａ）としてチタン化合物及びジルコニウム化合物を含有する酸性水溶液である。Ｇａｒｄｏｂｏｎｄ（登録商標）Ｘ４７４２は、成分ａ）としてジルコニウム化合物を含有する酸性水溶液である。
【０１４１】
上述のＧａｒｄｏｂｏｎｄ（登録商標）Ｘ４７０７を含有する水溶液に、（Ｐ１）を含有するポリマー（Ｐ１）の水溶液を０．１ｇ／Ｌ〜１０ｇ／Ｌの範囲の異なる量で加えた。
【０１４２】
上述のＧａｒｄｏｂｏｎｄ（登録商標）Ｘ４７４２を含有する水溶液に、（Ｐ１）を含有するポリマー（Ｐ１）の水溶液を０．１ｇ／Ｌ〜１０ｇ／Ｌの範囲の異なる量で加えた。
【０１４３】
１．３  Ｏｘｓｉｌａｎ（登録商標）９８０１及びＯｘｓｉｌａｎ（登録商標）添加剤９９００から、さらに一連の水溶液（それぞれ脱イオン水を使用して作成）を調製した。Ｏｘｓｉｌａｎ（登録商標）９８０１及びＯｘｓｉｌａｎ（登録商標）添加剤９９００は、Ｃｈｅｍｅｔａｌｌ  ＧｍｂＨ社から入手可能な市販の製品である。
【０１４４】
上述の水溶液に、（Ｐ１）を含有するポリマー（Ｐ１）の水溶液を０．１ｇ／Ｌ〜１０ｇ／Ｌの範囲の異なる量で加えた。
【０１４５】
１．４  市販の製品Ｇａｒｄｏｂｏｎｄ（登録商標）Ｘ４７４２（Ｃｈｅｍｅｔａｌｌ  ＧｍｂＨ社から入手可能）を０．７５〜５．５ｇ／Ｌの範囲の量で含有する、複数のさらなる比較水溶液（それぞれ脱イオン水を使用して作成）をビーカーに入れた。上述のＧａｒｄｏｂｏｎｄ（登録商標）Ｘ４７４２を含有する水溶液に、市販のポリ（メタ）アクリル酸の水溶液を、０．１ｇ／Ｌ〜１０ｇ／Ｌの範囲の異なる量で加えた。
【０１４６】
２．  本発明の方法
２．１  Ｒｏｎａｌ（スイス）社から入手可能なアルミニウムホイール（ＡｌＳｉ７）を基材として使用した。
【０１４７】
洗浄工程ｉ）では、これらの基材を市販のＧａｒｄｏｃｌｅａｎ（登録商標）Ｓ５０８６（Ｃｈｅｍｅｔａｌｌ  ＧｍｂＨ社）を使用して洗浄し（６０℃、１０分）、その後工程ｉｉｉ）で鉱酸を用いて処理した。処理は、市販の製品Ｇａｒｄａｃｉｄ（登録商標）Ｐ４３２５（Ｃｈｅｍｅｔａｌｌ  ＧｍｂＨ社）又はＧａｒｄｏｂｏｎｄ（登録商標）Ｘ４７１７（Ｃｈｅｍｅｔａｌｌ  ＧｍｂＨ社）のうち１つを使用して実行した（９０秒）。工程ｉｉｉ）の実行後、工程ｉｖ）で水道水を用いるすすぎを実行した（３０秒）。
【０１４８】
２．２  項目２．１で概説した工程の実行後、接触工程ｖ）を行った。すなわち、基材上に化成コーティング層を形成するために、基材の表面を本発明の又は比較の酸性組成物と接触させた。接触工程は４５秒間実行した。
【０１４９】
前記接触工程ｖ）を実行した後得られた、接触工程を行ったことにより化成コーティング層を有する基材を、脱イオン水によるすすぎ工程ｖｉ）に供した。
【０１５０】
すすぎ工程に続いて、乾燥工程ｉｘ）を実行した（８０℃で１０分）。その後、少なくとも１種のさらなるコーティング層を基材上に適用した。別法の１）では、ポリエステル粉体コーティング（市販製品ＰＴ１００５ＢＲ９９９Ｆ、Ｆｒｅｉｌａｃｋｅ社から入手可能；以下「ＰＥ」と称する）を最初に基材上に適用し、１８０℃で硬化を実行してから、アクリルクリアコーティング組成物（市販製品ＫＯ１８５３ＬＲＡ９９９、Ｆｒｅｉｌａｃｋｅ社から入手可能；以下「ＡＣ１」と称する）を硬化したＰＥコートに適用した。硬化を１９０℃で実行する。別法の２）では、市販の粉体コーティング（市販製品ＰＯ１８５７ＢＲ９９９Ａ、Ｆｒｅｉｌａｃｋｅ社から入手可能；以下「ＫＳＰ」と称する）を最初に基材に適用し、１８０℃で硬化を実行してから、アクリルクリアコーティング組成物（市販製品ＫＯ１８５３ＬＲＡ９９９、Ｆｒｅｉｌａｃｋｅ社から入手可能；以下「ＡＣ１」と称する）を硬化したＫＳＰコートに適用する。硬化を１９０℃で実行した。別法の３）では、市販のクリアコーティング組成物（市販製品ＰＹ１００５、Ｆｒｅｉｌａｃｋｅ社から入手可能；以下「ＡＣ２」と称する）を基材に適用し、硬化を２００℃で実行した。得られたこれらのコーティングの乾燥層の厚さは、１０〜１２０μｍの範囲であった。
【０１５１】
２．３  実行した実験を、以下の表１、２、３及び４に要約する。
【０１５２】
【表１】
2021503543.tif 000003
【０１５３】
【表２】
2021503543.tif 000004
【０１５４】
【表３】
2021503543.tif 000005
【０１５５】
【表４】
2021503543.tif 000006
【０１５６】
３．  コーティングした基材の特性
３．１  項目２に記載した本発明の方法により得られたコーティングした基材の複数の特性を調査した。これらの特性は、本明細書中に前述した試験方法により決定した。結果を以下の表に示す。
【０１５７】
【表５】
2021503543.tif 000007
【国際調査報告】
2021503543.tif 000008
2021503543.tif 000009
2021503543.tif 000010